(57)【特許請求の範囲】
【請求項１】
以下のＡ層とＢ層をそれぞれ一層以上有して、各層が積層され、且つ少なくとも一つの層に、水不溶性又は水膨潤性であり且つ水分散性のバインダーが含まれていることを特徴とする水解性の繊維シート。
Ａ層：針葉樹パルプと、広葉樹パルプとを含む繊維ウェッブ層。
Ｂ層：針葉樹パルプを含み、且つ広葉樹パルプの量が前記Ａ層よりも少ないか又は広葉樹パルプを含まない繊維ウェッブ層。
【請求項２】
前記Ｂ層にのみ前記バインダーが含まれていることを特徴とする請求項１記載の水解性の繊維シート。
【請求項３】
前記Ａ層に含まれている前記バインダーの量が、前記Ｂ層に含まれている前記バインダーの量より少ない請求項１記載の水解性の繊維シート。
【請求項４】
前記バインダーは、水不溶性のカルボキシルメチルセルロース、水膨潤性のカルボキシメチルセルロース、水不溶性のポリビニールアルコールのいずれかである請求項１ないし３のいずれかに記載の水解性の繊維シート。
【請求項５】
請求項１ないし４のいずれかに記載の水解性の繊維シートが、Ｂ層を外側に向けて重ねられていることを特徴とする水解性の拭き取り用シート。
【請求項６】
水解性の繊維シートが重ねられた状態で、繊維シートどうしが、水溶性の接着剤で接合されている請求項５記載の水解性の拭き取り用シート。
【発明の詳細な説明】
【０００１】
【発明の属する技術分野】
本発明は水流によって容易に分散する水解性の繊維シートに関する。更に詳しくは水解性及び強度に優れた水解性の繊維シート、並びに前記繊維シートが複数枚重ねられた水解性の拭き取り用シートに関する。
【０００２】
【従来の技術及びその課題】
人間のおしり等の肌を拭く為に、あるいはトイレの周辺の清掃の為に繊維シートが使われる。この繊維シートは、トイレにそのまま流し捨てることができるように、水解性のものが好ましく使われる。しかし、トイレ等に流し捨てた場合、水解性の良いものでなければ浄化槽で分散されるのに時間がかかってしまう。また、トイレ等の排水溝を詰まらせてしまう危険性もある。一般に、清浄薬液等で湿らせた状態で包装される繊維シートは、清浄薬液等が含浸した状態で拭き取り作業に耐えるだけの十分な強度が必要であり、且つトイレに流し捨てたときは水解されることが必要である。よって、水解性が良く、且つ使用に耐えられる強度を持つ水解性の繊維シートが求められている。
【０００３】
例えば、特開平１−１６８９９９号公報には、水不溶性のカルボキシメチル化パルプ及びカルシウム塩を含有させた水易分散性清掃物品が開示されている。また、特開平９−１３２８９６号及び特開平９−１３２８９７号には、水不溶性又は水膨潤性のカルボキシメチルセルロースに炭酸ナトリウムを添加した水解シートが開示されている。しかし、繊維シートの強度を上げるために多量のバインダー、すなわち不溶性又は水膨潤性のカルボキシメチル化パルプを用いると、シートの水解性が低下する。
【０００４】
本発明の目的は水不溶性又は水膨潤性のバインダーを用いても水解性がよく、しかも使用に耐えうる強度をもつ、繊維シート並びに拭き取り用シートを提供することにある。
【０００５】
【課題を解決するための手段】
本発明の目的及び利点は、以下のＡ層とＢ層をそれぞれ一層以上有して、各層が積層され、且つ少なくとも一つの層に、水不溶性又は水膨潤性であり且つ水分散性のバインダーが含まれていることを特徴とする水解性の繊維シートによって達成される。
Ａ層：針葉樹パルプと、広葉樹パルプとを含む繊維ウェッブ層。
Ｂ層：針葉樹パルプを含み、且つ広葉樹パルプの量が前記Ａ層よりも少ないか又は広葉樹パルプを含まない繊維ウェッブ層。
【０００６】
本発明における針葉樹パルプとは、針葉樹を原料として製造された針葉樹パルプである。針葉樹パルプとして、代表的なものに針葉樹晒クラフトパルプ（ＮＢＫＰ）がある。また、そのほか針葉樹クラフトパルプ等がある。
【０００７】
一方、本発明における広葉樹パルプとは、広葉樹を原料として製造された広葉樹パルプである。広葉樹パルプとして、代表的なものに広葉樹晒クラフトパルプ（ＬＢＫＰ）がある。また、そのほか広葉樹クラフトパルプ等がある。
【０００８】
ここで注目すべきことは、広葉樹パルプと針葉樹パルプは平均繊維長が違う点である。広葉樹パルプからなる繊維より、針葉樹パルプからなる繊維の方が平均繊維長が長い。広葉樹パルプからなる繊維の繊維長は、一般的に０．８〜１．８ｍｍである。これに対して針葉樹パルプからなる繊維の繊維長は、一般的に２．０〜４．５ｍｍである。これらの繊維長が違う繊維を用いて、水解性及び強度の異なる繊維ウェッブ層を重ねることにより、一方の層で水解性を促進し、且つ他方の層で強度を保つ、水解性及び強度に優れた繊維シートを得ることができる。
【０００９】
本発明において、繊維シートの水解性及び強度が向上する作用を、以下に詳しく説明する。
針葉樹パルプは、紙力増強の為に叩解処理がなされている。よって、針葉樹パルプにおいては、フィブリル化した繊維同士が水素結合により強く結合している。そこに広葉樹パルプのような繊維長が短く、結合力の弱い繊維を添加することにより、繊維、すなわちセルロース分子の結合力に強弱ができる。そのため、針葉樹パルプと広葉樹パルプを含有した層は、大量の水の存在により容易に分散される水解性に優れた層となる。これが本発明におけるＡ層である。
【００１０】
一方、広葉樹パルプの含有量が少ない層、又は広葉樹パルプを含有しない層は、針葉樹パルプ同士の結合が強いため、強度の高い層となる。これが本発明におけるＢ層である。
【００１１】
これらの水解性に優れた層及び強度に優れた層を組み合わせて、多層構造とすることにより、優れた水解性の繊維シートを得ることができる。多層構造においては、それぞれの層において、膨潤する体積及び速度が違うため、水に触れると水を取り込みやすい構造となり、水解性が良くなる。よって、本発明の繊維シートは、広葉樹パルプ及び針葉樹パルプのみからなる水解性の繊維シートに比べて、強度に優れたものとなる。また、本発明の繊維シートは、針葉樹パルプのみからなる水解性の繊維シートより、水解性に優れたものとなる。
【００１２】
ここでいう水に対する分散性とは水解性と同じ意味であって、多量の水に接触することにより細分化される性質のことをいう。
【００１３】
本発明の水解性の繊維シートにおいては、広葉樹パルプの含有量及び／又はバインダーの含有量が異なる種々の層を重ねることにより構成することができる。
【００１４】
ここで、Ａ層を、針葉樹パルプ及び広葉樹パルプからなる繊維を主として含む繊維ウェッブの層とする。また、Ｂ層を、Ａ層より広葉樹パルプの含有量が少ない又は、広葉樹パルプが含有されていない繊維ウェッブ層とする。
【００１５】
またここで、針葉樹パルプ及び広葉樹パルプからなる繊維を主として含む、という意味は、繊維の全体量を１００％としたときに、針葉樹パルプ及び広葉樹パルプの占める割合が少なくとも９０重量％以上であることをいう。
【００１６】
例えば、Ａ層には、水不溶性又は水膨潤性のバインダーが含有されておらず、且つＢ層には、水不溶性又は水膨潤性のバインダーが含有されていることを特徴とする水解性の繊維シートがあげられる。
【００１７】
具体的には、以下のような構成があげられる。
１）  広葉樹パルプ（例えばＬＢＫＰ）及び針葉樹パルプ（例えばＮＢＫＰ）を主として含むＡ層、並びに針葉樹パルプ（例えばＮＢＫＰ）を主として含み広葉樹パルプが含まれていないＢ層の二つの層からなる繊維シートにおいて、Ａ層には水不溶性又は水膨潤性のバインダーが含有されておらず、Ｂ層のみに水不溶性又は水膨潤性のバインダーが含有されている水解性の繊維シート（図１（ａ）参照）。
【００１８】
２）  広葉樹パルプ（例えばＬＢＫＰ）及び針葉樹パルプ（例えばＮＢＫＰ）を主として含むＡ層、並びに広葉樹パルプ（例えばＬＢＫＰ）及び針葉樹パルプ（例えばＮＢＫＰ）を主として含むＢ層の二つの層からなっており、Ｂ層の広葉樹パルプの含有量がＡ層の広葉樹パルプの含有量より少ない繊維シートにおいて、Ａ層には水不溶性又は水膨潤性のバインダーが含有されておらず、Ｂ層のみに水不溶性又は水膨潤性のバインダーが含有されている水解性の繊維シート（図１（ｂ）参照）。
また、具体的な構成として、Ａ層に含有される水不溶性又は水膨潤性のバインダーの量が、前記Ｂ層に含有される水不溶性又は水膨潤性のバインダーの量より少ないことを特徴とする以下のような水解性の繊維シートがあげられる。
【００１９】
３）  広葉樹パルプ（例えばＬＢＫＰ）及び針葉樹パルプ（例えばＮＢＫＰ）を主として含むＡ層、並びに針葉樹パルプ（例えばＮＢＫＰ）を主として含み広葉樹パルプが含まれていないＢ層の二つの層からなる繊維シートにおいて、Ａ層には、Ｂ層より少ない量の水不溶性又は水膨潤性のバインダーが含有されている水解性の繊維シート（図２（ａ）参照）。
【００２０】
４）  広葉樹パルプ（例えばＬＢＫＰ）及び針葉樹パルプ（例えばＮＢＫＰ）を主として含むＡ層、並びに広葉樹パルプ（例えばＬＢＫＰ）及び針葉樹パルプ（例えばＮＢＫＰ）を主として含むＢ層の二つの層からなっており、Ｂ層の広葉樹パルプの含有量がＡ層の広葉樹パルプの含有量より少ない繊維シートにおいて、Ａ層及びＢ層には同量の水不溶性又は水膨潤性のバインダーが含有されている水解性の繊維シート（図２（ｂ）参照）。
【００２１】
５）  広葉樹パルプ（例えばＬＢＫＰ）及び針葉樹パルプ（例えばＮＢＫＰ）を主として含むＡ層、並びに広葉樹パルプ（例えばＬＢＫＰ）及び針葉樹パルプ（例えばＮＢＫＰ）を主として含むＢ層の二つの層からなっており、Ｂ層の広葉樹パルプの含有量がＡ層の広葉樹パルプの含有量より少ない繊維シートにおいて、Ａ層には、Ｂ層より少ない量の水不溶性又は水膨潤性のバインダーが含有されている水解性の繊維シート（図２（ｃ）参照）。
【００２２】
６）  Ａ層並びに二つのＢ層からなる繊維シートにおいて、二つのＢ層を第１のＢ層、第２のＢ層としたときに、第１のＢ層にはＡ層より少ない広葉樹パルプが含有されており、第２のＢ層は針葉樹パルプを主として含有して広葉樹パルプが含有されない。以上の層をＡ層、第１のＢ層、第２のＢ層の順で重なっている繊維シートにおいて、水不溶性又は水膨潤性のバインダーは全ての層に含まれており、含有量はＡ層＜Ｂ層の１＜Ｂ層の２の順である（図３参照）。この繊維シートは、水解性の良さについてはＡ層＞Ｂ層の１＞Ｂ層の２の順となっており、強度の良さについては、  Ｂ層の２＞Ｂ層の１＞Ａ層の順となっている水解性の繊維シートとなる。
【００２３】
その他、本発明の繊維シートの構成の具体的な例として、Ａ層及びＢ層の二つの層からなっており、Ｂ層には広葉樹パルプが含有されていない繊維シートにおいて、Ａ層及びＢ層には同量の水不溶性又は水膨潤性のバインダーが含有されている水解性の繊維シート等があげられる。
【００２４】
以上に述べた他、Ａ層及びＢ層の種々の組合せにおいて、広葉樹パルプの含有量を変化させた層及び／又は水不溶性又は水膨潤性のバインダーの含有量を変化させた層を組み合わせることにより、本発明の実施は可能である。用途や含浸させる溶液の種類により、好ましい組合せを選ぶことができる。
【００２５】
以上のように、本発明においては、水解性の繊維シートの構成が繊維の層を二層以上重ねた多層構造になっており、少なくとも一層に広葉樹パルプが配合され、その広葉樹パルプの含有量を層ごとに変化させることにより、水解性及び強度の良い繊維シートを得ることができる。
【００２６】
本発明においては、Ａ層の広葉樹パルプの含有量は繊維の全体量を１００％としたときに、広葉樹パルプの占める割合が６０重量％以下であることが好ましい。広葉樹パルプの含有量が上限より大きくなると、繊維シートの強度が弱くなり、拭き取り作業などの使用に耐えられない。更に好ましい広葉樹パルプの配合量は、繊維を１００％としたときに１０〜５０重量％である。この含有量においては、強度及び水解性がよい。
【００２７】
本発明に用いられる繊維については、針葉樹パルプ及び広葉樹パルプを主体として木綿等の天然繊維、レーヨン、ポリプロピレン、ポリビニルアルコール、ポリエステル又はポリアクリルニトリル等の合成繊維、ポリエチレン等からなる合成パルプ並びにガラスウール等の無機繊維などを繊維シートに含有させても良い。
【００２８】
本発明では、繊維ウェッブとして、繊維シートを形成する。繊維ウェッブとは、繊維の方向がある程度揃った繊維塊のシート状のものをいう。
【００２９】
本発明の繊維シートにおいては、繊維の秤量（目付）は、１０〜１００ｇ／ｍ２が好ましい。秤量が前記下限より小さいと、繊維シートを拭き取り作業用のシートとして使用するにあたり、必要な強度が得られない。秤量が前記上限より大きいと、繊維シートとしての柔軟性に欠ける。おしり拭き用や清掃用として拭き取り作業に使用される繊維シートとして使用される場合、強度及びソフト感の点で、更に好ましい繊維の秤量は２０〜６０ｇ／ｍ２である。
【００３０】
本発明の水解性の繊維シートにおいては、繊維シートの強度を上げるため、繊維を結合する水不溶性又は水膨潤性のバインダーを添加する。
【００３１】
本発明において、バインダーとしては水不溶性のカルボキシメチルセルロースが好ましい。カルボキシメチルセルロースにはエーテル化度（ＤＳ）やｐＨが異なり、且つ水に対する溶解性が異なる種々の種類が存在する。水不溶性又は水膨潤性のカルボキシメチルセルロースとは、例えばエーテル化度が０．３〜０．６のものである。また、例えばｐＨが５．０以上のものである。
【００３２】
また、カルボキシメチルセルロースの種類には、カルボキシメチル化パルプと呼ばれるものも存在する。本発明においてはカルボキシメチル化パルプもまた、水不溶性又は水膨潤性のバインダーとして使用することができる。カルボキシメチル化パルプには、酸型、ナトリウム塩、カルシウム塩、アルミニウム塩、バリウム塩、亜鉛塩、銅塩、マンガン塩等の種々の塩の形があるが、本発明においてはどの塩においても使用ができる。
【００３３】
本発明の水解性の繊維シートによれば、水不溶性又は水膨潤性のバインダーを用いているため、従来のようにカルボキシメチルセルロースの水解性を良くするために、カルボキシメチルセルロースの添加量、改質レベル、エーテル化度やｐＨ等を調整する操作が必要ない。
【００３４】
本発明におけるバインダーは水不溶性又は水膨潤性であり、且つ水分散性であればどのようなのもでもかまわない。例えば、水不溶性のポリビニルアルコール等を用いることも可能である。
【００３５】
本発明の繊維シートには、炭酸ナトリウム及び／又は炭酸水素ナトリウムを添加することができる。繊維シートに炭酸ナトリウム及び／又は炭酸水素ナトリウムを添加すると、カルボキシメチルセルロースが効率よく繊維シートに付着する。よって、強度の高い水解性の繊維シートを得ることができる。
【００３６】
炭酸ナトリウム及び／又は炭酸水素ナトリウムを添加する方法としては繊維及びカルボキシメチルセルロースが添加された原料に添加して繊維シートを抄紙する方法がある。また、抄紙された繊維シートに、カルボキシメチルセルロースと共に炭酸ナトリウム及び／又は炭酸水素ナトリウムを添加する方法等がある。炭酸ナトリウム及び／又は炭酸水素ナトリウムは、本発明における繊維シートの全ての層に含有されていても良いし、また、一部の層において含有されていても良い。
【００３７】
また、本発明の水解性の繊維シートの構造を二層構造とする場合、広葉樹パルプを含有しない層に炭酸ナトリウム及び／又は炭酸水素ナトリウムを添加し、広葉樹パルプを含有する層には炭酸ナトリウム及び／又は炭酸水素ナトリウムを添加しないで製造することも可能である。両方の層に添加しなくとも、カルボキシメチルセルロースが一方の層に効率良く付着するため、繊維シートの強度を保つという効果は十分得られる。
【００３８】
本発明においてバインダーとして水不溶性又は水膨潤性カルボキシメチルセルロースを用いる場合、カルボキシメチルセルロースに対して架橋をする金属塩を繊維シートに含有させることが好ましい。金属塩が架橋をすることにより、繊維シートの強度が高くなる。金属塩は全ての層に含有されていても良いし、また、一部の層に含有されていてもよい。但し、水解性の繊維シート中において、カルボキシメチルセルロースと接触することが好ましい。
【００３９】
金属塩として例えば、マグネシウム、カルシウム、バリウム、ストロンチウム、マンガン、亜鉛、コバルト及びニッケル等の塩があげられる。またその中でも、特に好ましくはカルシウム、亜鉛及びマグネシウムからなる群より選ばれる少なくとも一種の金属塩が用いられる。これらの塩を用いると、繊維シートの強度がさらに良くなる。
【００４０】
全ての層において水不溶性又は水膨潤性のバインダーが含有されている繊維シートにおいて、金属塩がマグネシウム、カルシウム、バリウム、ストロンチウム、マンガン、亜鉛、コバルト及びニッケル等の塩から選ばれて含有される場合、繊維１００ｇとしたときに金属塩が０．５ｇ以上含まれることが好ましい。金属塩が前記量より少ないと、ウエットな状態での強度が十分でない。
【００４１】
本発明においては、繊維シートの強度をあげるため、繊維シートに有機溶剤を含浸させることが好ましい。本発明の水解性の繊維シートに含有させる有機溶剤としてはエタノール、イソプロピルアルコール等の一価アルコール類又はプロピレングリコール、ポリエチレングリコール、プロピレングリコールモノメチルエーテル等の多価アルコール類等があげられる。有機溶剤は全ての層に含有されていても良いし、また、一部の層に含有されてもよい。
【００４２】
水解性の繊維シートの強度の点から、これらの有機溶剤は、繊維シートの重量を１００ｇとしたときに５〜９５ｇ添加することが好ましい。また、おしり拭き用や清掃用として拭き取り作業に使用される繊維シートとして使用される場合、使用感の悪化及び使用者の手肌の荒れの増加を防ぐため、更に好ましい添加量は５〜６０ｇである。
【００４３】
本発明における水解性の繊維シートには、本発明の効果を妨げない範囲でその他の物質を含有させることができる。例えば、界面活性剤、殺菌剤、保存剤、消臭剤、保湿剤、アルコール等を含有させることができる。また、それらの物質を、繊維シートに含浸させる有機溶剤あるいは水に含有させることにより、繊維シートを調整することもできる。
【００４４】
本発明の水解性の繊維シートは、ウエットティッシュやトイレ周りの清掃用など拭き取り作業用として使用することができる。本発明の水解性の繊維シートをあらかじめ湿らせた製品として包装する場合、繊維シートが乾燥しないように密封包装されて販売される。
【００４５】
あるいは、本発明の水解性の繊維シートは、使用時に水や薬液を含浸させて使用するものであっても良い。
【００４６】
本発明の水解性の繊維シートはトイレ等の清掃作業や赤ちゃん等のおしりを拭く作業に用いられる、いわゆる拭き取り作業に使用することができるが、本発明の水解性の繊維シートを複数枚重ねることにより、拭き取り作業用として更に適したものとすることができる。
【００４７】
水解性の繊維シートを重ねた拭き取り用シートの構造の具体的な例としては、図４に示すが、本発明の水解性の繊維シートのＢ層を外側になるようにして重ねた構造が更に好ましい。なぜなら、外側、すなわち使用時に直接物品又は人の肌等が触れる部分は強度に優れていることが好ましいからである。また、  トイレ等に流し捨てて大量の水に接触したとき、内側を水解性に優れたＡ層としているため、内側から分散される。すなわち、容易に且つ短時間で水解される。
【００４８】
さらに、本発明の水解性の繊維シートのＢ層を外側になるようにして重ねる構造においては、Ａ層の広葉樹パルプの含有量及び／又は水不溶性又は水膨潤性バインダーの含有量の異なった二種類の繊維シートを用意して、それを重ねることによって水解性及び強度に優れた拭き取り用シートを得ることができる。
【００４９】
例えば、Ａ層として水解性に優れた層を拭き取り用シートの中心に位置するようにし、その両側を挟むようにして、中心の層より水解性が低く且つ中心の層より強度に優れた層をＢ層として位置するようにし、更にその層より水解性が低く且つその層より強度に優れた層を第２のＢ層として一番外側に位置するような構造をもつ拭き取り用シートとすることができる。
【００５０】
そのほか、複数枚の本発明の水解性の繊維シートを、Ａ層、Ｂ層、Ａ層、Ｂ層となるように強度に優れた層と水解性に優れた層が交互に重なるような構造とすることもできる。
【００５１】
水解性の拭き取り用シートとしては、水解性の繊維シートを重ねた状態において、それぞれの繊維シートが部分的に接合させることが好ましい。接合により、使用時の強度がさらに優れたものとなる。
【００５２】
さらには、繊維シートにエンボス加工を等を施して、繊維シート同士を部分的に接合することが好ましい。エンボス加工をすることにより、手触りや使用感が良くなる。
【００５３】
また、繊維シートどうしの接合には水溶性の接着剤を用いると、水解性が低下することなく、シートの強度を上げることができる。水溶性の接着剤としては、水溶性カルボキシメチルセルロース、メチルセルロース、水溶性ポリビニルアルコール等があげられる。
【００５４】
本発明の水解性の繊維シートを重ねた拭き取り用シートは、更に折り畳んだ形態で拭き取り作業等の使用に供することができる。
【００５５】
【実施例】
以下、本発明を実施例により更に詳しく説明するが、本発明はこれらの実施例に限定されるものではない。
［実施例１］
原料の繊維として針葉樹晒クラフトパルプ（ＮＢＫＰ、カナディアン・スタンダード・フリーネス試験（ＣＳＦ）においてろ水量＝５７０ｍｌ）及び広葉樹晒クラフトパルプ（ＬＢＫＰ、カナディアン・スタンダード・フリーネス試験（ＣＳＦ）においてろ水量＝７２０ｍｌ）を用いた。バインダーとしては水不溶性カルボキシメチルセルロース（ニチリン化学工業（株）社製のカルボキシメチルセルロースキッコレート  ＤＳ＝０．４２、ｐＨ５．８）を用いた。
針葉樹晒クラフトパルプ（ＮＢＫＰ）を分散させた溶液に、水不溶性カルボキシメチルセルロースを原料１００ｇに対して８ｇ混合した。その後、繊維及びカルボキシメチルセルロースが分散した液に炭酸ナトリウムを、カルボキシメチルセルロースを１００％としたときに５０重量％添加し、得られた溶液をＢ層の繊維シートの原料とした。また、針葉樹晒クラフトパルプ（ＮＢＫＰ）及び広葉樹晒クラフトパルプ（ＬＢＫＰ）を水に混合し、得られた溶液をＡ層の繊維シートの原料とした。得られたＡ層及びＢ層の原料を抄紙機（短網−円網−ヤンキーマシン）を用いて二層抄を行った。
【００５６】
まず、Ａ層の繊維シートの原料を短網部で抄紙し、秤量１１．２５ｇ／ｍ２の繊維シートとした。その後、Ｂ層の繊維シートの原料を円網部で秤量１１．２５ｇ／ｍ２として、抄紙されたＡ層の繊維シートに抄合わせることにより、二層構造の繊維シートを製造した。
このときＡ層における針葉樹晒クラフトパルプの量に対する広葉樹晒クラフトパルプの量を変えて繊維シートを調整した。Ａ層における繊維の重量に対する針葉樹晒クラフトパルプの重量及び広葉樹晒クラフトパルプの重量のそれぞれ実施例における配合量（重量％）を表１における実施例１−１、２、３、４、５に示す。それぞれの繊維シートのクレープ率は１０％である。
【００５７】
製造した繊維シートには、プロピレングリコールモノメチルエーテル：塩化カルシウム：水を２０：０．５：７９．５の割合で配合した溶液を繊維シート１００ｇに対して２００ｇ含浸させて水解性の繊維シートを得た。
得られた水解性の繊維シートを２０°Ｃ下で２４時間静置したのち、水解性及び湿潤強度を測定を行った。
水解性の試験はＪＩＳ  Ｐ４５０１のトイレットペーパーほぐれやすさ試験に基づいて行った。詳細を述べると、水解性の繊維シートを縦１０ｃｍ横１０ｃｍに切断したものを、イオン交換水３００ｍｌを入れたビーカーに投入して、回転子を用いて撹拌を行った。回転数は６００ｒｐｍである。この時の繊維シートの分散状態を経時的に観察し、分散されるまでの時間を測定した（表以下、単位は秒）。
【００５８】
湿潤強度は、前記方法によって得られた繊維シートを幅２５ｍｍ長さ１５０ｍｍに裁断したものを試料として用い、テンシロン試験機により、チャック間隔は１００ｍｍ、引張速度は１００ｍｍ／ｍｉｎで測定した。測定は紙の縦方向（ＭＤ：Ｍａｃｈｉｎｅ  Ｄｉｒｅｃｔｉｏｎ）及び紙の横方向（ＣＤ：ＣｒｏｓｓＤｉｒｅｃｔｉｏｎ）に対してそれぞれ行った。そのときの破断時の強度（ｇｆ）を湿潤強度の試験結果の値とした（表以下、ｇ／２５ｍｍで表す）。
比較例については、Ｂ層の原料については実施例と同様にして調整した。さらに、Ａ層を針葉樹晒クラフトパルプのみからなる繊維に、水不溶性カルボキシメチルセルロースを実施例と同様に添加して、Ａ層及びＢ層より繊維シートを製造した。得られた繊維シートには実施例と同じ溶液を繊維シート１００ｇに対して２００ｇ含浸させて水解性の繊維シートを得た。得られた水解性の繊維シートに対し、実施例と同様に水解性及び湿潤強度の測定を行った。
結果を表１に示す。
【００５９】
【表１】
0003566044.tif 000002
【００６０】
表１からわかるように、実施例を比較例と比べると強度が同程度で、実施例は水解性がとても良くなっていることがわかる。
【００６１】
［実施例２］
実施例１と同じ針葉樹晒クラフトパルプ（ＮＢＫＰ）を水に混合し、水不溶性カルボキシメチルセルロースを原料１００ｇに対して８ｇ混合した。その後、繊維及びカルボキシメチルセルロースが分散した液に炭酸ナトリウムを、カルボキシメチルセルロースを１００％としたときに５０重量％添加し、得られた溶液をＢ層の繊維シートの原料とした。また、針葉樹晒クラフトパルプ（ＮＢＫＰ）及び広葉樹晒クラフトパルプ（ＬＢＫＰ）を水に混合し、水不溶性カルボキシメチルセルロースを原料１００ｇに対して２ｇ混合した。その後、繊維及びカルボキシメチルセルロースが分散した液に炭酸ナトリウムを、カルボキシメチルセルロースを１００％としたときに５０重量％添加し、得られた溶液をＡ層の繊維シートの原料とした。得られたＡ層及びＢ層の原料を抄紙機（短網−円網−ヤンキーマシン）を用いて二層抄を行った。
【００６２】
まず、Ａ層の繊維シートの原料を短網部で抄紙し、秤量１１．２５ｇ／ｍ２の繊維シートとした。その後、Ｂ層の繊維シートの原料を円網部で秤量１１．２５ｇ／ｍ２として、抄紙されたＡ層の繊維シートに抄合わせることにより、二層構造の繊維シートを製造した。Ａ層とＢ層の２層抄比は１：１である。
このときＡ層における針葉樹晒クラフトパルプの量に対する広葉樹晒クラフトパルプの量を変えて繊維シートを調整した。Ａ層における繊維の重量に対する針葉樹晒クラフトパルプの重量及び広葉樹晒クラフトパルプの重量のそれぞれ実施例における配合量（重量％）を表２における実施例２−１、２、３、４、５に示す。それぞれの繊維シートのクレープ率は１０％である。
【００６３】
製造した繊維シートには、実施例１と同じ溶液を繊維シート１００ｇに対して２００ｇ含浸させて水解性の繊維シートを得た。
得られた水解性の繊維シートを２０°Ｃ下で２４時間静置したのち、実施例１と同様にして水解性及び湿潤強度を測定を行った。
比較例については、Ｂ層の原料については実施例と同様にして調整した。さらに、Ａ層を針葉樹晒クラフトパルプのみからなる繊維に、水不溶性カルボキシメチルセルロースを実施例と同様に添加して、Ａ層及びＢ層より繊維シートを製造した。得られた繊維シートには実施例と同じ溶液を繊維シート１００ｇに対して２００ｇ含浸させて水解性の繊維シートを得た。得られた水解性の繊維シートに対し、実施例と同様に水解性及び湿潤強度の測定を行った。
結果を表２に示す。
【００６４】
【表２】
0003566044.tif 000003
【００６５】
【発明の効果】
本発明の水解性の繊維シートにおいては、水解性及び強度の違う層を重ねて繊維シートすることにより、水不溶性又は水膨潤性のバインダーを用いても水解性及び強度に優れた水解性の繊維シートを得ることができる。
【００６６】
また、本発明の水解性の繊維シートを重ねることによって水解性及び強度に優れた拭き取り用シートを得ることができる。
【図面の簡単な説明】
【図１】（ａ）（ｂ）は二層構造の繊維シートの断面図
【図２】（ａ）（ｂ）（ｃ）は二層構造の繊維シートの断面図
【図３】三層構造の繊維シートの断面図
【図４】繊維シートを二枚重ねた拭き取り用シート
【図１】
0003566044.tif 000004
【図２】
0003566044.tif 000005
【図３】
0003566044.tif 000006
【図４】
0003566044.tif 000007